제조 된 Ni 0 . 65 Co 0 . 15 Mn 0 . 2 ( OH ) 2 금속 복합 수산화물 을 여과 하 고 , 증류수 를 이용 하 여 여러 번 세 척 한 후 에 110 ℃ 진공 건조기 에서 12 시간 건조 시켜 파우더 형태 로 제조 하 였 다 . 산 화보 론 ( B 2 O 3 ) 를 입 자 크기 가 평균 50 μ m 가 되 도록 볼밀 을 이용 하 여 분쇄 하 여 준비 한 후 , 파우더 형태 로 제조 된 Ni 0 . 65 Co 0 . 15 Mn 0 . 2 ( OH ) 2 금속 복합 수산화물 , 산 화보 론 ( B 2 O 3 ) , 및 수산화 리튬 ( LiOH ) 을 0 . 99 : 0 . 005 : 1 . 01 의 몰 비 로 혼합 한 후 에 2 ℃/ min 의 승 온 속도 로 가열 한 후 450 ℃ 에서 5 시간 유지 시켜 예비 소성 을 수행 하 였 다 . 뒤이 어 820 ℃ 에서 10 시간 소성 시켜 , 보론 ( B ) 이 1 mol % 도핑 된 양극 활물질 분말 ( NCM 65 - B 1 ) 을 제조 하 였 다 . 제조 된 양극 활물질 분말 을 ICP - OES ( OPTIMA 8300 , Perkin Elmer ) 를 이용 하 여 각 원소 의 함량 을 확인 하 고 , 이 를 표 1 에 도핑 원소 의 B 도핑 량 , 금속 복합 수산화물 을 제조 하 는 과정 에서 , 암모니아 에 대한 금속 ( 니켈 ( Ni ) , 코발트 ( Co ) 및 망간 ( Mn ) ) 의 몰 비 및 소성 온도 를 나타내 었 다 .